FR 3072787 A1 20190426 FR 1859883 A 20181025 LENTILLES DE CONTACT AYANT UNE PARTIE IMPERMÉABLE AUX IONS ET MÉTHODES APPARENTÉES DOMAINE DE L'INVENTION [0001] La présente description concerne des lentilles de contact et des méthodes apparentées, et plus spécifiquement des lentilles de contact qui manifestent un mouvement sur l'oeil et ont une partie imperméable aux ions, et des méthodes apparentées. ARRIÈRE-PLAN TECHNOLOGIQUE [0002] Il est désirable que les lentilles de contact souples manifestent une quantité cliniquement acceptable de mouvement sur l'oeil afin d'éviter la liaison d'une lentille de contact à l'oeil. Pour les lentilles de contact rigides perméables aux gaz (RPG), ce but est atteint par la conception de la lentille de contact RPG et la façon dont elle s'adapte à la cornée de la personne. Pour les lentilles de contact souples, à savoir les lentilles de contact en hydrogel et en hydrogel de silicone, le mouvement sur l'oeil dépend de la diffusion des ions à travers la lentille de contact. [0003] Depuis le développement des lentilles de contact en hydrogel de silicone, il a été proposé d'inclure des composants électroniques dans les lentilles de contact. Ces composants électroniques bloquent la diffusion des ions à travers la lentille de contact à l'emplacement des composants électroniques. En conséquence, ces lentilles de contact contenant des composants électroniques sont susceptibles de développer une quantité cliniquement inacceptable de mouvement sur l'oeil et son enclines à se lier l'oeil. [0004] Un besoin persiste pour des lentilles de contact qui incluent un ou plusieurs composants électroniques ou d'autres composants imperméables aux ions qui présentent un mouvement sur l'oeil cliniquement acceptable et qui ne se lient pas à l'oeil ou aux yeux d'une personne. RÉSUMÉ [0005] La présente invention fournit de nouvelles lentilles de contact et méthodes qui répondent à ce besoin, entre autres. Il a maintenant été déterminé que les lentilles de contact qui incluent une partie imperméable aux ions, telles qu'un ou plusieurs composants électroniques, et similaires, et une partie perméable aux ions, doivent répondre à une relation seuil minimum entre une propriété de diffusion des ions et une propriété d'épaisseur afin que ces lentilles de contact manifestent un mouvement sur l'oeil 2 cliniquement acceptable et ne se lient pas à l'oeil. Cette relation est décrite ici, et est désignée la transmittance moyenne de l'ionoflux, qui est une relation entre le coefficient de diffusion de l'ionoflux d'une lentille de contact, et l'épaisseur moyenne de la lentille de contact. 5 [0006] Dans un aspect, des lentilles de contact sont décrites. Selon cet aspect, une lentille de contact comprend un corps de lentille qui inclut une partie imperméable aux ions et une partie perméable aux ions. [0007] Dans certains modes de réalisation, le corps de lentille a une transmittance de l'ionoflux d'au moins 1,34X10-4 mm/min. Dans d'autres modes de réalisation, le corps de 10 lentille a une transmittance de l'ionoflux d'environ 1,34x10-4 mm/min à environ 9,0x10-1- mm/min. Dans d'autres modes de réalisation encore, le corps de lentille a une transmittance de l'ionoflux d'environ 1,34xX10-4 mm/min à environ 1,50x10-1 mm/min. [0008] Dans d'autres modes de réalisation ou des modes de réalisation supplémentaires, le corps de lentille a une épaisseur moyenne d'au moins 50 micromètres. 15 [0009] Dans d'autres modes de réalisation ou des modes de réalisation supplémentaires, le corps de lentille a un coefficient de diffusion de l'ionoflux d'au moins 6,7x10-6 mm2/min. [0010] Dans d'autres modes de réalisation ou des modes de réalisation supplémentaires, le corps de lentille a une partie perméable aux ions qui s'étend 20 radialement vers l'intérieur depuis un bord de lentille délimitant le corps de lentille à une distance d'au moins 7% d'un diamètre annulaire du corps de lentille. [0011] Dans d'autres modes de réalisation ou des modes de réalisation supplémentaires, le corps de lentille a une épaisseur moyenne d'au moins 50 micromètres, un coefficient de diffusion de l'ionoflux d'au moins 6,7x10-6 mm2/min, et la partie 25 perméable aux ions qui s'étend radialement vers l'intérieur depuis un bord de lentille délimitant le corps de lentille à une distance d'au moins 7% d'un diamètre annulaire du corps de lentille. Comme discuté ici, le corps de lentille peut être porté sur un oeil sans se lier à l'oeil pendant une période d'au moins 6 heures. [0012] Dans d'autres modes de réalisation, le corps de lentille comprend une partie 30 imperméable aux ions qui inclut une optique électroniquement ajustable qui fournit un premier pouvoir de réfraction sans énergie, et s'ajuste à un deuxième pouvoir de réfraction en recevant de l'énergie, et au moins un composant électronique supplémentaire pour fournir l'énergie à l'optique électroniquement ajustable, et la partie perméable aux ions 3 comprend un matériau polymère en hydrogel ou un matériau polymère en hydrogel de silicone, et la partie perméable aux ions est présente comme un anneau s'étendant radialement vers l'intérieur depuis une bord de la lentille délimitant le corps de la lentille d'une distance qui est d'au moins 7% d'un diamètre annulaire du corps de lentille. 5 [0013] Un autre aspect de la présente invention concerne des méthodes de fabrication des lentilles de contact décrites ici. Les méthodes comprennent la formation d'un corps de lentille à partir d'au moins un matériau format lentille, dans lesquelles ledit corps de lentille a des caractéristiques décrites ici pour les présentes lentilles de contact. [0014] D'autres aspects et modes de réalisation des présentes lentilles de contact et 10 des méthodes seront apparentes d'après la description, les dessins et les revendications qui suivent. Comme on pourra l'apprécier d'après la description qui précède et qui suit, chacune et toutes les caractéristiques décrites ici, chacune et toutes les combinaisons de deux de ces caractéristiques ou plus sont inclus dans le champ d'application de la présente invention à condition que les caractéristiques incluses dans une telle combinaison ne soient 15 pas mutuellement incohérentes. De plus, toute caractéristique ou combinaison de caractéristiques peut être spécifiquement exclue de n'importe quel mode de réalisation de la présente invention. BRÈVE DESCRIPTION DES DESSINS 20 [0015] La FIG. 1 est une vue en plan de la surface antérieure d'une lentille de contact illustrant quatre méridiens (0 degré, 90 degrés, 180 degrés et 270 degrés). [0016] La FIG. 2 est une vue en coupe transversale d'une lentille de contact, la coupe étant prise à travers le centre géométrique de la lentille de contact. [0017] La FIG. 3 est une vue en plan d'une surface antérieure d'une lentille de 25 contact illustrant les sites multiples pour mesurer l'épaisseur de la lentille le long des méridiens 0 et 180 degrés et l'épaisseur de la lentille le long des méridiens 90 et 270 degrés. [0018] La FIG. 4 est une vue en plan d'une surface antérieure d'une lentille de contact illustrant quatre quadrants, chaque quadrant ayant un site pour mesurer l'épaisseur 30 de la lentille. [0019] La FIG. 5 est un graphe illustrant la relation entre le coefficient de diffusion de l'ionoflux et une épaisseur moyenne de lentille, et la transmittance moyenne de l'ionoflux des présentes lentilles de contact. Une ligne d'intersection représente les 4 propriétés d'une lentille de contact ayant une épaisseur moyenne de 50 micromètres. L'autre ligne d'intersection représente les propriétés d'une lentille de contact ayant une épaisseur moyenne de 200 micromètres. [0020] La FIG. 6 est une vue en plan d'une surface antérieure d'une lentille de 5 contact illustrant le centre géométrique et une partie annulaire perméable aux ions. [0021] La FIG. 7 est une vue en plan d'une illustration des modes de réalisation des présentes lentilles de contact dans lesquelles la partie imperméable aux ions comprend au moins un composant électronique. [0022] La FIG. 8 est une vue en plan et une vue en coupe d'une illustration des 10 modes de réalisation des présentes lentilles de contact dans lesquelles la partie imperméable aux ions est prise en sandwich entre un composant en hydrogel ou en hydrogel de silicone antérieur et un composant en hydrogel ou en hydrogel de silicone postérieur. [0023] La FIG. 9 est une vue en coupe d'une illustration des modes de réalisation des 15 présentes lentilles de contact dans lesquelles la partie imperméable aux ions est située contre une surface (par ex, la surface antérieure) d'un composant en hydrogel ou un composant en hydrogel de silicone postérieur. DESCRIPTION DÉTAILLÉE 20 [0024] Comme décrit ici, la présente invention est basée sur la réalisation qu'afin qu'une lentille de contact qui inclut une partie imperméable aux ions (par ex, un ou plusieurs composants imperméables aux ions) et une partie perméable aux ions (par ex., un matériau en hydrogel ou en hydrogel de silicone) manifeste un mouvement sur l'oeil cliniquement acceptable, certaines propriétés doivent être présentes. Bien que la 25 configuration exacte de la partie imperméable aux ions et de la partie perméable aux ions puissent varier d'un mode de réalisation à l'autre, il a été découvert que ces lentilles de contact doivent répondre à un seuil minimum en termes de diffusion des ions et d'épaisseur de la lentille afin de se mouvoir sur l'oeil. Divers modes de réalisation et la relation de ces paramètres sont décrits ci-dessous. 30 [0025] La FIG. 1 illustre une lentille de contact 10, qui sera décrite plus loin dans le but de fournir le contexte des présentes lentilles de contact. La lentille de contact 10 comprend un corps de lentille 12. Comme discuté ici, contrairement aux lentilles de contact existantes formées à partir d'une seule formulation de lentille, le corps de lentille 5 12 des lentilles de contact 10 comprend au moins deux parties distinctes ; une partie imperméable aux ions et une partie perméable aux ions. Le corps de lentille 12 comprend une zone optique 14 circonscrite par une bordure de zone optique 16 qui peut être visualisée à l'oeil nu ou à l'aide d'un instrument. Une zone périphérique 17 circonscrit la 5 frontière de la zone optique 16, et un bord de lentille 20 circonscrit la zone périphérique 17. Le centre géométrique 18 du corps de lentille est illustré, et typiquement est aussi le centre géométrique de la zone optique 14. Aux fins de la présente description, quatre méridiens sont illustrés, à savoir le méridien 0 degré, le méridien 90 degrés, le méridien 180 degrés et le méridien 270 degrés. Comme le comprendra le spécialiste de la technique, lo les méridiens 0 degré et 360 degrés sont les mêmes. [0026] La FIG. 2 illustre une lentille de contact 10 qui comprend un corps de lentille 12 comme illustré sur la FIG. 1. De plus, le corps de lentille comprend une surface antérieure 22 et une surface postérieure 24. La surface postérieure 24 est généralement de forme concave et formée pour être placée au contact du film de larmes de l'oeil d'une 15 personne. Une épaisseur « h» est illustrée comme la distance entre la surface antérieure 22 et la surface postérieure 24. [0027] Dans un aspect, la présente invention concerne des lentilles de contact qui incluent ou consistent en une partie imperméable aux ions et une partie perméable aux ions. 20 [0028] Telle qu'elle est utilisée ici, une partie imperméable aux ions fait référence à une partie d'un corps de lentille de contact qui n'a pas de diffusion des ions mesurable. Comme le comprendra le spécialiste de la technique, la diffusion des ions des lentilles de contact en hydrogel ou en hydrogel de silicone est définie en déterminant le coefficient de diffusion de l'ionoflux à travers une lentille de contact. Une méthode pour déterminer le 25 coefficient de diffusion de l'ionoflux des présentes lentilles de contact est décrite ici. Ainsi, on peut comprendre que la partie imperméable aux ions du corps de lentille de contact a un coefficient de diffusion de l'ionoflux indétectable en utilisant la méthode et l'équipement décrits ici. En comparaison, la partie perméable aux ions du corps de lentille de contact a un coefficient de diffusion de l'ionoflux mesurable en utilisant la méthode et l'équipement 30 décrits ici. On peut comprendre que, telle qu'elles sont utilisées ici, une partie imperméable aux ions et une partie perméable aux ions font référence à des parties différentes ayant des propriétés matérielles différentes, à savoir des perméabilités aux ions différentes. Telle qu'elle est utilisée ici, une partie n'a pas de limitation géométrique, sauf indication 6 contraire. Nous avons trouvé que la méthode et l'équipement décrits ici permettent de mesurer des coefficients de diffusion de l'ionoflux supérieurs à 5 x 10-7 mm2/min, de sorte qu'un corps de lentille de contact ou une partie du corps de lentille de contact ayant un coefficient de diffusion de l'ionoflux inférieur à 5 x 10-7 mm2/min est considéré comme 5 non mesurable et donc imperméable aux ions. Pour un corps de lentille de contact ayant un coefficient de diffusion de l'ionoflux (à savoir, un coefficient de diffusion de l'ionoflux supérieur à 5 X 10-7 mm2/min), le coefficient de diffusion de l'ionoflux du corps de lentille dans son intégralité dépendra des coefficients de diffusion des ionoflux des parties perméable aux ions et imperméable aux ions du corps de lentille et de la proportion de la 10 superficie occupée par ces parties. Il sera souvent apparent lorsqu'une partie du corps de lentille est imperméable aux ions ; par exemple, lorsqu'elle inclut une couche métallique qui s'étend sur toute la partie et donc empêche les ions de passer à travers cette partie. Lorsqu'elle n'est pas si apparente, la perméabilité ou l'imperméabilité aux ions d'une région de la lentille peut être mesurée en mesurant séparément le coefficient de diffusion 15 de l'ionoflux d'un échantillon des matériaux constituant la région et en considérant l'arrangement géométrique des échantillons dans la région ; en d'autres termes, la région de la lentille sera imperméable aux ions si un ou plusieurs matériaux imperméables aux ions s'étendent ensemble ou séparément sur la totalité de la région. Selon une autre possibilité, si le coefficient de diffusion de l'ionoflux du ou des matériaux format la partie 20 perméable est connu ou mesuré séparément, le coefficient de diffusion de l'ionoflux d'une autre partie peut être calculé d'après le rapport des superficies de la partie perméable et de l'autre partie et une mesure du coefficient de diffusion de l'ionoflux du corps de lentille entier. [0029] La partie imperméable aux ions et la partie perméable aux ions forment 25 ensemble le corps de lentille de la lentille de contact. Ceci tranche avec les lentilles de contact existantes qui sont formées d'une seule composition polymérisable, donnant une lentille de contact ayant une structure polymère relativement homogène dans la forme d'une lentille de contact, qui peut ou non être traitée en surface. Dans le contexte de la présente description, la partie imperméable aux ions peut être présente en une ou plusieurs 30 régions du corps de lentille. De même, la partie perméable aux ions peut être présente en une ou plusieurs régions du corps de lentille. Dans des modes de réalisation dans lesquels le corps de lentille inclut de multiples régions perméables aux ions définissant la partie perméable aux ions, les régions perméables aux ions peuvent être constituées du même 7 matériau ou de matériaux différents. Par exemple, si une lentille a un composant postérieur en hydrogel, il peut avoir un composant antérieur en hydrogel ou un composant antérieur en hydrogel de silicone. Dans le contexte des modes de réalisation décrits ici, la partie imperméable aux ions peut inclure un ou plusieurs composants électroniques, un ou 5 plusieurs composants en élastomère de silicone, ou leurs combinaisons. Dans les modes de réalisation décrits plus en détail ici, la partie perméable aux ions peut inclure un ou plusieurs composants en hydrogel ou un ou plusieurs composants en hydrogel de silicone, ou leurs combinaisons. Tel qu'il est utilisé ici, « hydrogel » utilisé seul signifie un matériau polymère qui est dépourvu de silicone et a une teneur en eau à l'équilibre (TEE) d'au lo moins 10% (en poids). Dans certains modes de réalisation, l'hydrogel a une TEE de 10% à 90% en poids. Dans d'autres modes de réalisation, l'hydrogel a une TEE de 10% à 70% en poids. Tel qu'il est utilisé ici, « hydrogel de silicone » fait référence à un hydrogel qui inclut un composant silicone, par conséquent un hydrogel de silicone, qui a également une teneur en eau à l'équilibre (TEE) d'au moins 10% (en poids). Dans certains modes de 15 réalisation, l'hydrogel de silicone a une TEE de 10% à 90% en poids. Dans d'autres modes de réalisation, l'hydrogel de silicone a une TEE de 10% à 70% en poids. [0030] Tout matériau polymère en hydrogel approprié ou tout matériau polymère en hydrogel de silicone approprié peut être utilisé dans les présentes lentilles de contact. Par exemple, quelques matériaux hydrogel et hydrogel de silicone communs sont connus par 20 leurs noms adoptés US (USAN), tels que etafilcon A, ocufilcon A, ocufilcon B, ocufilcon C, ocufilcon D, omafilcon A, omafilcon B, methafilcon A, comfilcon A, enfilcon A, stenfilcon A, fanfilcon A, somofilcon A, riofilcon A, senofilcon A, senofilcon B, senofilcon C, narafilcon A, narafilcon B, et similaires. Typiquement, ces matériaux hydrogel incluent un ou plusieurs monomères hydrophiles, tels que le 2- 25 hydroxyéthylméthacrylate (HEMA), la n-vinyl pyrrolidone (NVP), le diméthylacrylamide (DMA), l'acide méthacrylique (AMA), et similaires. Les matériaux hydrogel de silicone peuvent inclure n'importe lequel de ces monomères hydrophiles, et peuvent aussi inclure un ou plusieurs polydiméthylsiloxanes (PDMS). Ces matériaux peuvent aussi inclure des agents de réticulation, des agents tinctoriaux, des agents absorbant les rayons ultraviolets 30 (UV), et similaires. [0031] Tel qu'il est utilisé ici, « élastomère de silicone » fait référence à un matériau contenant du silicone, qui est aussi appelé dans la technique « caoutchouc de silicone », et est un matériau à base de polyorganosiloxanes, tel que, par exemple, les 8 polydiméthylsiloxanes (PDMS). Le composant élastomère de silicone des présentes lentilles de contact peut consister en, ou consister essentiellement en, un élastomère de silicone réticulé. Par exemple, le composant élastomère de silicone peut être essentiellement dépourvu de tout composant polymère autre que les polyorganosiloxanes. 5 Tel qu'il est utilisé ici, le composant élastomère de silicone a une teneur en eau inférieure à 1% en poids sur base du poids total de ce composant. Dans certains exemples, le composant élastomère de silicone a une teneur en eau inférieure à 0,5% en poids, ou inférieure à 0,3% en poids, par exemple de 0% en poids à 0,9% en poids. Des formulations réticulables pour former le composant élastomère de silicone incluent MED 6015, MED 10 6755 et MED 6033, de NuSil Technology, et les élastomères SYLGARD de Dow Corning. Les formulations d'élastomère de silicone peuvent être polymérisées conformément aux recommandations du fabricant. [0032] La TEE du corps de lentille ou de n'importe lesquels des matériaux formant lentille peut être mesurée en essuyant l'excès d'eau à la surface du corps de lentille ou de la 15 forme polymérisée des matériaux formant lentille et en pesant les articles pour obtenir le poids hydraté. L'article est ensuite séché dans un four à 80°C dans le vide, puis pesé. La différence de poids est déterminée en soustrayant le poids de l'item sec du poids de l'item hydraté. La TEE (% en poids) de l'article est = (différence de poids/poids hydraté) x 100. [0033] Le coefficient de diffusion de l'ionoflux des présentes lentilles peut être 20 déterminé en utilisant des méthodes de routine connues du spécialiste ordinaire de la technique. Dans le contexte de la présente demande, l'ionoflux a été mesuré en utilisant une technique sensiblement similaire à la « Technique de l'Ionoflux » décrite dans le brevet U.S. 5.849.811 qui est incorporé ici par référence. Avant la mesure, une lentille hydratée a été équilibrée avec de l'eau désionisée pendant au moins 10 minutes (par 25 exemple, de 10 minutes à 120 minutes). La lentille à mesurer est placée dans un dispositif d'immobilisation de lentille, entre des parties mâle et femelle. Les parties mâle et femelle incluent des anneaux de scellement flexibles qui sont positionnés entre la lentille et la partie mâle et femelle respective. Après le positionnement de la lentille dans le dispositif d'immobilisation, le dispositif d'immobilisation de lentille est ensuite placé dans un 30 couvercle fileté. Le couvercle est vissé sur un tube en verre de manière à définir une chambre donneuse. La chambre donneuse est remplie de 16 ml d'une solution de NaC1 0,1 molaire. Une chambre receveuse est remplie de 80 ml d'eau désionisée. Les câbles d'un conductivité-mètre sont immergés dans l'eau désionisée de la chambre receveuse, et une 9 barre d'agitateur est ajoutée dans la chambre receveuse. La chambre receveuse est placée dans un bain d'eau et la température est maintenue à environ 35°C. Enfin, la chambre donneuse est immergée dans la chambre receveuse de sorte que la solution de NaC1 dans la chambre donneuse soit de niveau avec l'eau dans la chambre receveuse. Une fois que la 5 température à l'intérieur de la chambre receveuse est équilibrée à 35 degrés C, des mesures de la conductivité sont prises toutes les 2 minutes pendant au moins 10 minutes, et parfois, comme lorsque les valeurs du coefficient de diffusion de l'ionoflux sont basses, les mesures sont prises pendant une période de temps allant jusqu'à environ 3 heures ou 4 heures. La conductivité augmente sensiblement de manière linéaire au cours du temps. Les 10 données de la conductivité en fonction du temps ont été utilisées pour calculer la valeur de l'ionoflux (coefficient de diffusion de l'ionoflux) des lentilles testées. [0034] L'épaisseur de parties ou régions des présentes lentilles de contact peut être mesurée en utilisant des techniques conventionnelles. Par exemple, l'épaisseur peut être mesurée en utilisant une jauge d'épaisseur électronique Rehder Modèle ET-3 ou un 15 instrument équivalent pour mesurer l'épaisseur, y compris des instruments qui donnent des mesures optiques des lentilles de contact. Dans les modes de réalisation dans lesquels la partie perméable aux ions du corps de la lentille de contact est un hydrogel ou un hydrogel de silicone, il est souhaitable de mesurer l'épaisseur dans un état hydraté puisque l'hydrogel ou l'hydrogel de silicone est susceptible de gonfler lorsqu'il est hydraté. Telles 20 qu'elles sont utilisées ici, les mesures d'épaisseur sont rapportées sans correction, qui peut être due à la compression mécanique comme lorsqu'une jauge Rehder est utilisée. Dans le contexte de la présente description, une épaisseur moyenne d'une région de la lentille de contact ou l'épaisseur moyenne de la lentille de contact entière est déterminée. L'épaisseur moyenne peut être déterminée en utilisant toute technique appropriée qui sera évidente 25 pour le spécialiste ordinaire de la technique. Par exemple, l'épaisseur d'une lentille de contact est mesurée en de multiples emplacements sur le corps de la lentille. Les valeurs mesurées de l'épaisseur sont ensuite sommées, et la somme est divisée par le nombre de mesures prises pour obtenir l'épaisseur moyenne. A titre d'exemple, les mesures de l'épaisseur peuvent être prises en des points multiples le long d'une ligne droite allant d'un 30 bord de la lentille jusqu'au bord opposé de la lentille, par exemple le long des méridiens 0/180 degrés ou le long des méridiens 90/270 degrés (comme illustré sur la FIG. 3, les sites de mesure de l'épaisseur sont illustrés par les points sur la FIG. 3, dont certains sont indiqués 30). 11 peut être souhaitable de mesurer quatre points ou plus, et éventuellement 10 jusqu'à 20 points distincts. Dans certains modes de réalisation, les mesures de l'épaisseur sont faites en un nombre de sites numérotés de 4 à 200. A titre d'autre exemple, la lentille de contact peut être visuellement divisée en quatre quadrants définis par les méridiens 0 degré, 90 degrés, 180 degrés et 270 degrés, et au moins une mesure de l'épaisseur est prise 5 dans chaque quadrant (comme illustré sur la FIG. 4, où les sites de mesure de l'épaisseur sont illustrés par des points marqués 30). N'importe quel nombre approprié de mesures de l'épaisseur peut être obtenu pour autant que la personne prenant les mesures pense que la moyenne calculée d'après les mesures est une représentation exacte de l'épaisseur moyenne de la lentille de contact ou de l'épaisseur moyenne de la région de la lentille de 10 contact. Dans les modes de réalisation décrits ici, l'épaisseur moyenne est calculée en utilisant au moins quatre mesures d'épaisseur. Dans certains modes de réalisation, au moins huit mesures d'épaisseur sont obtenues. Dans d'autres modes de réalisation, au moins douze mesures d'épaisseur sont obtenues. Dans certains modes de réalisation, l'épaisseur moyenne est déterminée en mesurant l'épaisseur à un minimum de quatre 15 emplacements et jusqu'à une centaine d'emplacements. [0035] En utilisant le coefficient de diffusion de l'ionoflux, comme mesuré plus haut, et les mesures de l'épaisseur moyenne, telles que décrites plus haut, les inventeurs ont calculé la transmittance moyenne de l'ionoflux. En conséquence, la transmittance moyenne de l'ionoflux d'un corps de lentille de contact est entendue pour être le coefficient de 20 diffusion de l'ionoflux du corps de la lentille de contact divisé par l'épaisseur moyenne du corps de la lentille de contact. [0036] Selon une autre possibilité, la transmittance moyenne de l'ionoflux du corps de la lentille, qui est composée d'un nombre n de composants différents ayant des coefficients de diffusion de l'ionoflux (Di.) différents et des valeurs d'épaisseur (h) 25 différentes, respectivement, peut être déterminée en utilisant la Formule 1 : n Dioni (Formule 1) hi Dio . [0037] où hinE est la transmittance de l'ionoflux (mm/min) du i-ème composant, et A, est la superficie transversale du i-ème composant d'une vue en plan. [0038] Si la Formule 1 est utilisée pour déterminer la transmittance moyenne de 30 l'ionoflux, le transport d'ions à travers un composant du corps de lentille comprenant des couches multiples de différents matériaux ayant différents coefficients de diffusion de l'ionoflux doit être considéré comme la diffusion à travers diverses couches disposées en 11 série, et donc, le coefficient de diffusion de l'ionoflux effectif Dionefj peut être obtenu comme heff h - (Formule 2) D ione f f Lj=1Dioni [0039] où heff est l'épaisseur totale du corps de lentille ; m est le nombre total de 5 couches, hi et Di0n1 sont l'épaisseur moyenne et le coefficient de diffusion de l'ionoflux de la j-ème couche, respectivement. (Si la j-ième couche est imperméable, Di07,1 = 0, de sorte que Dionefj est également zéro.) [0040] A titre d'exemple illustrant cette fonction, un corps de lentille peut consister en un disque d'élastomère de silicone ayant un diamètre de 10 mm, enchâssé dans (par 10 exemple, voir FIG. 8 numéro de référence 42) ou sur une surface d'une lentille en hydrogel ou en hydrogel de silicone ou un disque en hydrogel ou en hydrogel de silicone, le disque ayant un diamètre de 14 mm (par exemple, voir FIG. 9 numéro de référence 42). Dans cet exemple, n=2 car il y a deux composants d'après la vue en plan ; i=1 comme index de la région centrale du corps de lentille contenant le composant élastomère de silicone ; et 1-2 15 comme index du composant en hydrogel ou en hydrogel de silicone dans la région externe qui circonscrit la région centrale. En conséquence, Di0n1 est le coefficient de diffusion de l'ionoflux effectif de la région centrale contenant le composant en élastomère de silicone imperméable aux ions, et sera par conséquent de zéro en se basant sur la Formule 2, hl est l'épaisseur moyenne de la région centrale contenant le composant en élastomère de 20 silicone, et A1 est la superficie du composant en élastomère de silicone vu en plan, qui est de 78,54 mm2 dans cet exemple. De même, Di0n2 est le coefficient de diffusion de l'ionoflux du composant en hydrogel ou en hydrogel de silicone, h2 est l'épaisseur du composant en hydrogel ou en hydrogel de silicone dans la région externe, et A2 est la superficie du composant en hydrogel ou en hydrogel de silicone dans la région externe vue 25 en plan, qui est de 75,40 mm2 dans cet exemple. S'il y a 3 couches dans la région centrale (à savoir, une couche postérieure en hydrogel ou en hydrogel de silicone, un disque en élastomère de silicone et une couche antérieure en hydrogel ou en hydrogel de silicone, comme illustré sur la FIG. 8), m=3 dans la Formule 2 pour la région centrale. De même, en utilisant le mode de réalisation de la FIG. 8, la région externe comporte 2 couches qui sont 30 soit un matériau hydrogel soit un matériau hydrogel de silicone, et donc, m=2 dans la formule 2 pour la région externe. 12 [0041] La relation entre le coefficient de diffusion de l'ionoflux et l'épaisseur moyenne des présentes lentilles de contact est illustrée dans le graphe de la FIG. 5. La ligne droite 100 représente la transmittance moyenne de l'ionoflux minimale des présentes lentilles de contact, qui est de 1,34 x 104 mm/min. La région hachurée 101 représente les 5 valeurs de la transmittance de l'ionoflux moyennes pour les lentilles de contact selon la présente invention. En d'autres termes, pour autant que le corps de lentille comprend une partie imperméable aux ions et une partie perméable aux ions, et que la transmittance moyenne de l'ionoflux est d'au moins 1,34 x 104 mm/min, la lentille de contact démontrera un mouvement sur l'oeil cliniquement acceptable sans se lier à l'oeil. Un mode 10 de réalisation d'une lentille de contact ayant une épaisseur moyenne de 50 micromètres est illustré en 102. Un autre mode de réalisation d'une lentille de contact ayant une épaisseur moyenne supérieure à 200 micromètres est illustré en 104. L'épaisseur moyenne des présentes lentilles de contact décrites est typiquement inférieure à 1000 micromètres. Dans certains modes de réalisation, l'épaisseur moyenne est inférieure à 800 micromètres. Dans 15 d'autres modes de réalisation, l'épaisseur moyenne est inférieure à 600 micromètres. A titre d'exemple, l'épaisseur moyenne de l'un quelconque des modes de réalisation des lentilles de contact décrits ici peut être de 50 à 1000 micromètres. En tant qu'un autre exemple, l'épaisseur moyenne de l'un quelconque des modes de réalisation des lentilles de contact décrits ici peut être de 50 à 800 micromètres. En tant qu'un autre exemple, 20 l'épaisseur moyenne de l'un quelconque des modes de réalisation des lentilles de contact décrits ici peut être de 50 à 600 micromètres. En tant qu'un autre exemple, l'épaisseur moyenne de l'un quelconque des modes de réalisation des lentilles de contact décrits ici peut être de 200 à 1000 micromètres. En tant qu'un autre exemple, l'épaisseur moyenne de l'un quelconque des modes de réalisation des lentilles de contact décrits ici peut être de 25 200 à 800 micromètres. En tant qu'un autre exemple, l'épaisseur moyenne de l'un quelconque des modes de réalisation des lentilles de contact décrits ici peut être de 200 à 600 micromètres. [0042] En conséquence, un mode de réalisation des présentes lentilles de contact est une lentille de contact qui comprend un corps de lentille. Ce corps de lentille inclut une 30 partie imperméable aux ions et une partie perméable aux ions. Et, le corps de lentille a une transmittance moyenne de l'ionoflux d'au moins 1,34x104 mm/min. Comme il est mentionné plus haut, la transmittance moyenne de l'ionoflux peut être calculée en 13 déterminant le coefficient de diffusion de l'ionoflux de la lentille de contact, et en divisant cette valeur par l'épaisseur moyenne de la lentille de contact. [0043] A titre d'exemple, une telle lentille de contact est illustrée sur la FIG. 6. La lentille de contact 10 comprend un corps de lentille 12, qui comprend une partie 5 imperméable aux ions 42 et une partie perméable aux ions 40. Dans cette lentille de contact, le corps de lentille a une transmittance moyenne de l'ionoflux d'au moins 1,34X10-4 mm/min. [0044] Tel qu'il est utilisé ici, le corps de lentille de la lentille de contact fait référence à la lentille qui est placée sur le film de larmes d'une personne. En conséquence, 10 le corps de lentille peut être compris comme ayant une surface antérieure et une surface postérieure qui est formée pour se placer sur la cornée de l'oeil, comme décrit su la FIG. 2. La surface antérieure est typiquement et généralement de forme convexe, et la surface postérieure est typiquement et généralement de forme concave. Les surfaces antérieure et postérieure se rejoignent au bord de la lentille. Le bord de la lentille peut être compris 15 comme le point radialement le plus externe du corps de la lentille de contact à partir du centre géométrique du corps de lentille. Le bord de la lentille circonscrit le corps de la lentille. [0045] Dans un autre mode de réalisation, la partie perméable aux ions est dans une région du corps de lentille qui s'étend sur au moins 1,1 mm du bord de la lentille vers le 20 centre géométrique du corps de la lentille. Par exemple, comme illustré sur la FIG. 6, la partie perméable aux ions 40 est illustrée à un emplacement s'étendant vers l'intérieur, depuis le bord de la lentille 20 radialement vers le centre géométrique 18. La ligne en pointillés 21 est fournie pour illustrer une distance d'au moins 1,1 mm (pour une lentille de contact ayant un diamètre d'au moins 14,2 mm. La largeur « w » de la partie perméable 25 aux ions 40 est illustrée comme s'étendant depuis de le lord de la lentille 20 jusqu'à la ligne pointillée 21. En d'autres termes, on peut visualiser que dans ce mode de réalisation, la partie perméable aux ions est fournie comme un anneau s'étendant depuis le bord de la lentille vers le centre du corps de la lentille et ayant une largeur radiale d'au moins 1,1 mm. Dans certains modes de réalisation, la largeur radiale de la partie perméable aux ions 30 est de 1,1 mm à 4,6 mm. Dans d'autres modes de réalisation, la largeur radiale de la partie perméable aux ions est de 1,1 mm à 3,5 mm. Dans ces modes de réalisation, la partie perméable aux ions peut aussi être fournie dans d'autres régions du corps de la lentille, mais au minimum, elle est présente sous la forme d'un anneau de 1,1 mm autour du corps 14 de la lentille. Par exemple, la partie perméable aux ions peut également former la surface postérieure du corps de la lentille, la surface antérieure du corps de la lentille, ou des fractions de celles-ci. Comme discuté ici, la partie perméable aux ions, telle qu'un matériau d'hydrogel ou d'hydrogel de silicone, peut être pourvue en tant qu'une couche postérieure, 5 et la partie imperméable aux ions, telle qu'un matériau d'élastomère de silicone, peut être ménagée en tant qu'une couche antérieure en contact avec la couche postérieure. Selon une autre possibilité, la partie perméable aux ions, telle qu'un matériau d'hydrogel ou d'hydrogel de silicone, peut être pourvue en tant qu'une couche antérieure, et la partie imperméable aux ions, telle qu'un matériau d'élastomère de silicone, peut être ménagée en 10 tant qu'une couche postérieure en contact avec la couche antérieure. De plus, la partie perméable aux ions et/ou la partie imperméable aux ions peuvent consister en régions non contiguës. Par exemple, la partie perméable aux ions peut être intégrée entre des composants imperméables aux ions de la partie imperméable aux ions qui peuvent être inclus dans la partie perméable aux ions. Par exemple, un matériau d'hydrogel ou 15 d'hydrogel de silicone peut être pourvu entre deux composants électroniques qui sont inclus dans le matériau d'hydrogel ou d'hydrogel de silicone. Par ailleurs, l'anneau de la partie perméable aux ions 40 peut avoir une largeur « w» qui est d'au moins 1,1 mm. Par exemple, la largeur « w » peut avoir une valeur de 1,1 mm à 3,2 mm. Dans certains modes de réalisation, la largeur radiale de la partie perméable aux ions est de 1,1 mm à 4,6 mm. 20 Dans d'autres modes de réalisation, la largeur radiale de la partie perméable aux ions est de 1,1 mm à 3,5 mm. [0046] Dans un mode de réalisation supplémentaire des lentilles de contact qui ont une transmittance moyenne de l'ionoflux d'au moins 1,34x104 mm/min, le corps de la lentille a une épaisseur moyenne et un coefficient de diffusion de l'ionoflux, tels que 25 déterminés en utilisant la méthode décrite ici, dans laquelle l'épaisseur moyenne du corps de la lentille est d'au moins cinquante micromètres et le coefficient de diffusion de l'ionoflux est d'au moins 6,7x10-6 mm2/min. Un exemple d'une telle lentille de contact est illustrée en 102 sur la FIG. 5. Dans certains modes de réalisation de ces lentilles de contact, le coefficient de diffusion de l'ionoflux est de 6.7x10-6 mm2/min à 9.0x10-2 mm2/min. Dans 30 d'autres modes de réalisation, le coefficient de diffusion de l'ionoflux est de 6.7x10-6 mm2/min à 8.9x10-2 mm2/min. [0047] Dans une autre mode de réalisation des lentilles de contact, une lentille de contact inclut un corps de lentille qui inclut une partie imperméable aux ions et une partie 15 perméable aux ions, et le corps de la lentille a une épaisseur moyenne d'au moins 50 micromètres, et un coefficient de diffusion de l'ionoflux calculé d'au moins 6,7x10-6 mm2/min, et la partie perméable aux ions s'étend radialement vers l'intérieur depuis un bord de lentille délimitant le corps de lentille à une distance d'au moins 7% d'un diamètre 5 annulaire du corps de lentille. Par exemple, dans certains modes de réalisation, la partie perméable aux ions peut s'étendre radialement vers l'intérieur depuis le bord de la lentille sur une distance qui est comprise entre 7% et 35% du diamètre annulaire du corps de la lentille. Dans d'autres modes de réalisation, la distance radiale peut être de 7% à 25% du diamètre annulaire du corps de la lentille. Comme décrit ici, ce mode de réalisation de la 10 lentille de contact peut être portée sur un oeil pendant au moins 6 heures (par exemple, 6 heures à 24 heures) sans se lier à l'oeil. Par exemple, la lentille de contact, lorsqu'elle est portée pour une étude de 6 heures, manifeste un mouvement sur l'oeil cliniquement acceptable, comme le montre un mouvement sur l'oeil de 0,1 mm/seconde à 4 mm/seconde. Dans certains modes de réalisation de ces lentilles de contact, le coefficient de diffusion de 15 l'ionoflux est de 6.7x10-6 mm2/min à 9.0x10-2 mm2/min. Dans d'autres modes de réalisation, le coefficient de diffusion de l'ionoflux est de 6.7x10-6 mm2/min à 8.9x10-2 mm2/min. [0048] Comme le comprendra aisément le spécialiste ordinaire de la technique, typiquement, les lentilles de contact sont illustrées par une vue en plan (comme illustré 20 dans les figures jointes) et le diamètre de la lentille de contact correspond au diamètre annulaire. Le diamètre annulaire des présentes lentilles de contact peut aller de 12 mm à 17 mm. Dans certains modes de réalisation, le diamètre annulaire des présentes lentilles de contact va de 13,5 mm à 14,5 mm. Par exemple, le diamètre annulaire des présentes lentilles de contact peut être d'environ 14,0 mm, 14,1 mm, 14,2 mm, 14,3 mm et 25 similaires. Dans ces modes de réalisation, si une lentille de contact a un diamètre annulaire de 12,0 mm, la partie perméable aux ions s'étend depuis le bord de la lentille d'au moins 0,84 mm. De même, si un corps de lentille de contact a un diamètre annulaire de 15 mm la partie perméable aux ions s'étend depuis le bord de la lentille d'au moins 1,05 mm. [0049] Dans un autre mode de réalisation, la partie perméable aux ions du corps de 30 lentille s'étend sur au moins 1,1 mm du bord de la lentille vers son centre géométrique. Il a été découvert que lorsque les lentilles de contact sont fabriquées de manière à avoir une partie perméable aux ions qui s'étend sur au moins 1.1 mm depuis le bord de la lentille vers son centre géométrique, il est possible de maintenir une transmittance moyenne de 16 l'ionoflux d'au moins 1.34x10-4 mm/min, et d'éviter que la lentille de contact se lie à l'oeil d'une personne (à savoir, la lentille de contact manifeste un mouvement sur l'oeil cliniquement acceptable). Dans certains modes de réalisation, la largeur radiale de la partie perméable aux ions est de 1;1 mm à 4,6 mm. Dans d'autres modes de réalisation, la largeur 5 radiale de la partie perméable aux ions est de 1,1 mm à 3,5 mm. [0050] Comme il a été mentionné plus haut, dans certains modes de réalisation, y compris les modes de réalisation illustrés, la partie perméable aux ions définit un anneau ayant un bord externe radialement défini par le bord de la lentille du corps de la lentille. [0051] Dans l'un quelconque des modes de réalisation qui précèdent, la partie 10 imperméable aux ions peut constituer moins de 75% de la superficie du corps de la lentille lorsqu'elle est vue en plan. Par conséquent, il sera compris que la partie imperméable aux ions peut avoir une superficie qui est de 1% à 74% de la superficie du corps de la lentille lorsqu'il est vu en plan. Dans certains modes de réalisation, la partie imperméable aux ions ne constitue pas plus de 70% de la superficie du corps de la lentille. En d'autres termes, la 15 partie imperméable aux ions occupe 70% ou moins de la superficie du corps de la lentille. Par exemple, la partie imperméable aux ions peut avoir une superficie qui est de 1% à 70% de la superficie du corps de la lentille. Il a été découvert qu'en contrôlant les dimensions et la forme de la partie imperméable aux ions pour qu'elle soit confinée à une région qui est inférieure à 75% de la superficie du corps de la lentille, par exemple 70% ou moins, il est 20 possible de maintenir la transmittance moyenne de l'ionoflux désirée pour obtenir un mouvement sur l'oeil cliniquement acceptable. [0052] Dans n'importe lequel des modes de réalisation précédents, et comme il y est fait référence ici, la partie imperméable aux ions peut comprendre au moins un composant électronique. Tel qu'il est utilisé ici, un « composant électronique » fait référence à un ou 25 plusieurs dispositifs qui permettent de contrôler ou de diriger un courant électrique. Ces composants électroniques peuvent être utilisés pour provoquer un changement dans la lentille de contact, par exemple un changement du pouvoir de réfraction de la lentille de contact, ou un changement de l'image visuelle fournie par la lentille de contact, entre autres choses. Dans certains modes de réalisation, le au moins un composant électronique 30 peut être au moins une électrode, au moins une alimentation électrique, au moins un capteur ou au moins un transmetteur, ou des combinaisons de ceux-ci. [0053] Dans l'un quelconque des modes de réalisation précédents, le corps de la lentille peut comprendre une zone optique qui inclut une optique électroniquement 17 ajustable. La zone optique de la lentille de contact correspond à la région de la lentille de contact qui recouvre la pupille d'un oeil lorsque la lentille de contact est située sur l'oeil. Typiquement, le centre géométrique de la zone optique est le même que le centre géométrique du corps de la lentille de contact. La zone optique peut avoir un diamètre 5 d'environ 5 mm à environ 9 mm. Dans certains modes de réalisation, la zone optique a un diamètre de 5 mm à 8,5 mm de long. Ainsi, dans ces modes de réalisation, une optique électroniquement ajustable peut être fournie dans la zone optique, et peut modifier le pouvoir de réfraction sur base d'une activité électrique fournie à l'optique électroniquement ajustable. Dans certaines modes de réalisation, l'optique 10 électroniquement ajustable comprend un composant à cristaux liquides. Dans un tel mode de réalisation, l'optique à base de cristaux liquides peut être située entre un composant perméable aux ions antérieur et un composant perméable aux ions postérieur, comme illustré sur la FIG. 8, et décrite ci-après. Dans d'autres modes de réalisation, l'optique électroniquement ajustable comprend un composant à membrane remplie de fluide. Dans 15 un tel mode de réalisation, l'optique à base de membrane remplie de fluide peut être située sur une surface antérieure d'un composant perméable aux ions postérieur, comme illustré sur la FIG. 9, et décrite ci-après. Dans ces modes de réalisation, on peut faire passer un courant électrique dans le composant à cristaux liquides ou le composant à membrane remplie de fluide et provoquer la variation du pouvoir de réfraction de l'optique et son 20 changement d'un premier pouvoir de réfraction à un second pouvoir de réfraction différent. [0054] Un exemple d'une lentille de contact 10 comprenant un corps de lentille qui inclut une partie imperméable aux ions 42 et une partie perméable aux ions 40, dans laquelle la partie imperméable aux ions 42 comprend un ou plusieurs composants électroniques 50, est illustré sur la FIG. 7. Dans ce mode de réalisation, les composants 25 électroniques 50 incluent une optique électroniquement ajustable 52, une ou plusieurs électrodes 54, au moins une alimentation électrique 56, au moins un capteur 58 et au moins un transmetteur 60. Certains modes de réalisation peuvent avoir moins de cinq composants électroniques, si on le désire. [0055] L'un quelconque des composants électroniques 50 des présentes lentilles de 30 contact, peut être revêtu d'un matériau perméable aux ions ou d'un matériau imperméable aux ions, si on le désire. Par exemple, un ou plusieurs des composants électroniques peut être revêtu d'un matériau parylène ou d'un matériau imperméable aux ions, y compris éventuellement, un matériau en élastomère de silicone, ou un matériau pour faciliter la 18 fixation entre le composant électronique et le corps de la lentille. Les revêtements peuvent être de toute épaisseur appropriée pour autant que la relation entre la partir imperméable aux ions du corps de la lentille et la partie perméable aux ions du corps de la lentille soit maintenue en conformité avec la présente description. 5 [0056] Comme discuté ici, dans n'importe lequel des présents modes de réalisation, le corps de la lentille peut comprendre un composant en hydrogel, un composant en hydrogel de silicone, ou un composant en élastomère de silicone, ou leurs combinaisons On comprendra que le composant en hydrogel ou le composant en hydrogel de silicone forme la partie perméable aux ions du corps de la lentille de contact, et que le composant en 10 élastomère de silicone forme la partie imperméable aux ions du corps de la lentille de contact. Le composant en élastomère de silicone et le composant électronique ou les composants électroniques peuvent également former la partie imperméable aux ions du corps de la lentille de contact. [0057] Dans l'un quelconque des modes de réalisation précédents, la partie 15 imperméable aux ions peut avoir une forme sensiblement circulaire lorsqu'elle est vue en plan, et elle peut avoir un diamètre de 12 mm ou moins. Par exemple, le diamètre de la partie imperméable aux ions peut être de 5 mm à 12 mm. Dans certains modes de réalisation, le diamètre de la partie imperméable aux ions peut être de 7 mm à 12 mm. Ceci inclurait une partie imperméable aux ions en forme de disque circulaire ou hémisphérique, 20 et qui a diamètre de pas plus de 12 mm, ou elle pourrait inclure un composant d'électrode annulaire qui a un diamètre externe de pas plus de 12 mm, et un ou plusieurs composants supplémentaires qui sont situés radialement vers l'intérieur par rapport à l'électrode annulaire. [0058] Eu égard à la présente description, on appréciera qu'un autre mode de 25 réalisation des présentes lentilles de contact peut être entendu pour comprendre un corps de lentille qui comprend une partie imperméable aux ions et une partie perméable aux ions, la partie imperméable aux ions inclut une optique électroniquement ajustable qui fournit un premier pouvoir de réfraction sans énergie, et s'ajuste à un deuxième pouvoir de réfraction en recevant de l'énergie, et au moins un composant électronique supplémentaire pour 30 fournir l'énergie à l'optique électroniquement ajustable, et la partie perméable aux ions comprend un matériau en hydrogel polymère ou un matériau en hydrogel de silicone polymère, et la partie perméable aux ions est présente sous forme d'un anneau s'étendant radialement vers l'intérieur depuis un bord de la lentille délimitant le corps de la lentille 19 d'une distance qui est d'au moins 7% d'un diamètre annulaire du corps de lentille. Dans certains modes de réalisation, la partie perméable aux ions peut s'étendre radialement vers l'intérieur depuis le bord de la lentille sur une distance qui est comprise entre 7% et 35% du diamètre annulaire du corps de la lentille. Dans d'autres modes de réalisation, la 5 distance radiale peut être de 7% à 25% du diamètre annulaire du corps de la lentille. [0059] Dans ce mode de réalisation, l'optique électroniquement ajustable comprend un composant à cristaux liquides ou un composant à membrane remplie de fluide. De plus, ou selon une autre possibilité, l'anneau de la partie perméable aux ions peut avoir une largeur radiale d'au moins 1,1 mm depuis le bord de la lentille. Dans certains modes de 10 réalisation, la largeur radiale de la partie perméable aux ions est de 1.1 mm à 4,6 mm. Dans d'autres modes de réalisation, la largeur radiale de la partie perméable aux ions est de 1,1 mm à 3,5 mm. En outre, n'importe lequel de ces modes de réalisation peut avoir une transmittance moyenne de l'ionoflux d'au moins 1,34x10-4 mm/min. Et, dans l'un quelconque de ces modes de réalisation, la partie imperméable aux ions peut encore 15 comprendre un matériau en élastomère de silicone. [0060] Dans l'une quelconque des modes de réalisation qui précèdent, le corps de la lentille comprend une partie imperméable aux ions, et une partie perméable aux ions, et le corps de la lentille a une épaisseur d'au moins 200 micromètres, et un coefficient de diffusion de l'ionoflux d'au moins 2,68x10-5 mm2/min. Par exemple, le coefficient de 20 diffusion de l'ionoflux est de 2,68x10-5 mm2/min à 9,0x10-2 mm2/min, ou le coefficient de diffusion de l'ionoflux est de 2,68x10-5 mm2/min à 8,9x10-2 mm2/min. [0061] Dans certains modes de réalisation supplémentaires, le corps de la lentille comprend une partie imperméable aux ions, et une partie perméable aux ions, et le corps de la lentille a une épaisseur d'au moins 201 micromètres, et un coefficient de diffusion de 25 l'ionoflux d'au moins 2,693x10-5 mm2/min. A titre d'exemple, voir 104 sur la FIG. 5. Par exemple, le coefficient de diffusion de l'ionoflux est de 2,693x10-5 mm2/min à 9,0x10-2 mm2/min, ou le coefficient de diffusion de l'ionoflux est de 2,693x10-5 mm2/min à 8,9x10-2 mm2/min. [0062] Dans d'autres modes de réalisation des présentes lentilles de contact, les 30 lentilles de contact comprenant la partie imperméable aux ions et une partie perméable aux ions ont une épaisseur centrale supérieure à 200 micromètres. 20 [0063] Comme mentionné ici, n'importe lequel des présents modes de réalisation peut comprendre un corps de lentille qui manifeste un mouvement sur l'oeil de 0,1 mm/seconde à 4,0 mm/seconde. [0064] Selon un autre aspect de la présente invention, des méthodes de fabrication 5 des lentilles de contact décrites ici sont fournies. Les méthodes comprennent une étape de formation d'un corps de lentille à partir d'au moins un matériau formant lentille, dans lesquelles le corps de lentille comprend une partie imperméable aux ions et une partie perméable aux ions. Le corps de lentille résultant présente n'importe lesquelles des caractéristiques des lentilles de contact décrites ici. Par exemple, dans certains modes de 10 réalisation, le corps de lentille a une transmittance moyenne de l'ionoflux d'au moins 1,34x10-4 mm/min. Dans d'autres modes de réalisation, le corps de lentille a une épaisseur moyenne d'au moins 50 micromètres, un coefficient de diffusion de l'ionoflux d'au moins 6,7x10-6 mm2/min, et la partie perméable aux ions s'étend radialement vers l'intérieur depuis un bord de lentille délimitant le corps de lentille à une distance qui est d'au moins 15 7% d'un diamètre annulaire du corps de lentille. Par exemple, dans certains modes de réalisation, la partie perméable aux ions peut s'étendre radialement vers l'intérieur depuis le bord de la lentille sur une distance qui est comprise entre 7% et 35% du diamètre annulaire du corps de la lentille. Dans d'autres modes de réalisation, la distance radiale peut être de 7% à 25% du diamètre annulaire du corps de la lentille. Dans certains modes 20 de réalisation de ces lentilles de contact, le coefficient de diffusion de l'ionoflux est de 6,7x10-6 mm2/min à 9,0x10-2 mm2/min. Dans d'autres modes de réalisation, le coefficient de diffusion de l'ionoflux est de 6.7x10-6 mm2/min à 8.9x10-2 mm2/min. Dans d'autres modes de réalisation encore, la partie imperméable aux ions comprend une optique électroniquement ajustable qui fournit un premier pouvoir de réfraction sans énergie, et 25 s'ajuste à un deuxième pouvoir de réfraction en recevant de l'énergie, et au moins un composant électronique supplémentaire pour fournir l'énergie à l'optique électroniquement ajustable, et la partie perméable aux ions comprend un matériau en hydrogel polymère ou un matériau en hydrogel de silicone polymère, et la partie perméable aux ions est présente comme un anneau s'étendant radialement vers l'intérieur depuis une bord de la lentille 30 délimitant le corps de la lentille d'une distance qui est d'au moins 7% d'un diamètre annulaire du corps de lentille. Dans certains modes de réalisation, la partie perméable aux ions peut s'étendre radialement vers l'intérieur depuis le bord de la lentille sur une distance qui est comprise entre 7% et 35% du diamètre annulaire du corps de la lentille. Dans 21 d'autres modes de réalisation, la distance radiale peut être de 7% à 25% du diamètre annulaire du corps de la lentille. [0065] A titre d'exemple, les corps de lentilles des présentes lentilles de contact peuvent être formés par des procédés de moulage par coulée, des procédés de moulage par 5 centrifugation, ou des procédés d'usinage, ou une de leurs combinaisons. Comme le comprendra le spécialiste de la technique, le moulage par coulée fait référence au moulage d'une lentille de contact en plaçant un matériau formant lentille entre un membre femelle du moule ayant une surface concave formant lentille et un membre mâle du moule ayant une surface convexe formant lentille. De plus, la formation des corps de lentille peut 10 inclure le couplage de deux éléments moulés par coulée. Un des deux composants moulés par coulée est un matériau en hydrogel polymère ou un matériau en hydrogel de silicone polymère, et l'autre composant moulé par coulée peut être un matériau en hydrogel polymère ou un matériau en hydrogel de silicone polymère, ou même un matériau en élastomère de silicone. Le couplage peut être réalisé en utilisant un adhésif, ou en 15 durcissant les composants l'un avec l'autre, et similaire. Le corps de lentille peut même recevoir un traitement de surface, si on le désire, pour autant que le matériau de traitement de surface ne diminue par le coefficient de diffusion de l'ionoflux ou la transmittance moyenne de l'ionoflux jusqu'en dessous des valeurs seuils décrites ici. [0066] Après que le matériau formant lentille, qui inclut le matériau perméable aux 20 ions et les matériaux ou les composants imperméables aux ions, est placé au contact d'un assemblage de moule pour lentille de contact formé des membres de moule mâle et femelle, la lentille de contact est polymérisée pour former le corps de lentille. Le corps de lentille peut alors être retiré de l'assemblage de moule, et facultativement lavé avec ou sans solvants organiques, eau, ou leurs combinaisons, et conditionné dans un emballage de 25 lentille de contact. L'emballage de lentille de contact est alors scellé et stérilisé en utilisant des techniques classiques. [0067] Dans certains modes de réalisation, le corps de lentille comprend un membre postérieur qui est formé d'un matériau polymère en hydrogel ou en hydrogel de silicone et d'un membre antérieur qui est formé d'un matériau polymère en hydrogel ou en hydrogel 30 de silicone. Un membre en élastomère de silicone, ou un ou plusieurs composants électroniques, ou une combinaison de ceux-ci, peut être placé sur une surface postérieure du membre antérieur, et la surface antérieure du membre postérieur peut être placée en contact avec le membre antérieur pour prendre en sandwich le membre en élastomère de 22 silicone, ou les composants électroniques, ou les deux, entre le membre antérieur et le membre postérieur. L'assemblage en « sandwich » résultant peut être compris comme étant un corps de lentille dans le contexte de la présente description. [0068] Un exemple d'un tel corps de lentille est illustré sur la FIG. 8. Une lentille de 5 contact 10 comprend un corps de lentille 12 tel que décrit ici. Le corps de lentille 12 comprend une partie imperméable aux ions 42 et une partie perméable aux ions 40. Le diamètre annulaire du corps de lentille 12 est marqué Dchordl, et le diamètre annulaire de la partie imperméable 42 est marqué Dchord2. L'épaisseur du composant antérieur perméable aux ions 40 est marquée « hl », l'épaisseur du composant postérieur perméable aux ions 40 10 est marquée «h3 », et l'épaisseur du composant imperméable aux ions 42 est marquée «h2 ». Dans ce mode de réalisation la partie imperméable aux ions est piégée entre les composants antérieur et postérieur perméables aux ions. [0069] Dans un autre exemple, comme illustré sur la FIG. 9, une partie imperméable aux ions 42 peut être fournie sur une surface (dans ce cas, la surface antérieure) de la partie 15 perméable aux ions 40. La combinaison de la partie imperméable aux ions 42 et de la partie perméable aux ions 40 définissent le corps de lentille 12 de la lentille de contact 10. [0070] Dans le mode de réalisation illustré sur la FIG. 8, la partie imperméable aux ions 42 peut être une optique électroniquement ajustable, telle qu'une optique à cristaux liquides. Dans le mode de réalisation illustré sur la FIG. 9, la partie imperméable aux ions 20 42 peut être une optique électroniquement ajustable, telle qu'une optique à membrane remplie de fluide. Par exemple, une membrane optique peut inclure deux membranes élastiques ou déformables, dont au moins une est faite en un matériau en élastomère de silicone, et un fluide optiquement transparent peut être présent entre les membranes. Dans cet exemple, la membrane postérieure sera adjacente à la surface antérieure de la partie 25 perméable aux ions. [0071] Selon une autre possibilité, les composants imperméables aux ions peuvent être placés dans la cavité d'un membre de moule femelle, et le matériau perméable aux ions peut être placé dans la cavité de manière à entourer les composants imperméables aux ions et les piéger dans le corps de lentille après que le corps de lentille ait été durci ou 30 polymérisé. [0072] Les présentes lentilles de contact manifestent un mouvement sur l'oeil cliniquement acceptable, et n'ont pas manifesté de liaison à l'oeil d'une personne. Le mouvement sur l'oeil cliniquement acceptable des présentes lentilles de contact peut être 23 déterminé par un examen par lampe à fente en utilisant un test de glissement standard. Dans un exemple, une lentille de contact peut être poussée par le doigt d'une personne d'environ 1-5 mm et elle a une vitesse de récupération de la poussée de 0,1 mm/s à 4 mm/s, comme déterminé en utilisant la méthode décrite par Wolfssohn et al. (Cont. Lens 5 Anterior Eye. (2009) 32:37-42). Cette vitesse de récupération après la poussée peut être comprise comme une vitesse de mouvement sur l'oeil, telle qu'elle est utilisée ici. En conséquence, les présentes lentilles de contact peuvent être utilisées en les plaçant sur un oeil et en évaluant le mouvement sur l'oeil pendant une période de temps telle que des périodes de temps multiples, par exemple, une fois par heure pendant environ six heures. 10 Lorsque les présentes lentilles de contact incluent une optique électroniquement ajustable. Les lentilles de contact peuvent être utilisées pour corriger la vision des porteurs de lentilles de contact qui pourraient bénéficier d'avoir des pouvoirs de réfraction multiples. Par exemple, les présentes lentilles de contact peuvent être utiles pour corriger la presbytie en fournissant un pouvoir de réfraction de base, et lorsque l'optique électroniquement 15 ajustable est activée, et le pouvoir de réfraction peut ensuite changer et devenir relativement plus positif pour faciliter la vue intermédiaire ou de près. L'optique peut ensuite être désactivée pour revenir au pouvoir de réfraction de base. [0073] Exemples [0074] Des exemples de lentilles de contact selon la présente invention sont décrits 20 ci-après. Des lentilles de contact ont été testées sur les yeux de sujets pendant une période de temps allant jusqu'à et y compris 6 heures. Les lentilles de contact ont été évaluées pour le mouvement sur l'oeil en utilisant le test de glissement tel que décrit ici. Aux fins de ces expériences, les lentilles de contact consistaient en une combinaison d'un composant en élastomère de silicone et d'un composant en hydrogel ou d'un composant en hydrogel de 25 silicone. Le composant en élastomère de silicone a été fourni comme un exemple de la partie imperméable aux ions de la lentille de contact, et le composant en hydrogel ou le composant en hydrogel de silicone a été fourni comme un exemple de la partie perméable aux ions de la lentille de contact. Le composant en hydrogel ou en hydrogel de silicone a été fourni en tant qu'un composant postérieur, de sorte que la surface postérieure du 30 composant en hydrogel ou en hydrogel de silicone soit en contact avec la surface de l'oeil. Un composant en élastomère de silicone a été situé sur la surface antérieure du composant postérieur. Dans certains exemples, un composant en hydrogel ou en hydrogel de silicone supplémentaire a été situé devant (à savoir, par-dessus) le composant en élastomère de 24 silicone (par exemple, le composant en élastomère de silicone a été enchâssé entre les composants antérieur et postérieur, qui sont des matériaux en hydrogel ou des matériaux en hydrogel de silicone). Le composant en élastomère de silicone n'avait pas de coefficient de diffusion de l'ionoflux détectable (à savoir, il était imperméable aux ions, au sens utilisé 5 ici), et est identifié comme ayant un coefficient de diffusion de l'ionoflux de 0. [0075] Exemple 1 : [0076] Une lentille de contact a été formée consistant en un composant postérieur perméable aux ions et un composant antérieur imperméable aux ions. Le composant postérieur était un hydrogel de silicone, et le composant antérieur était un élastomère de 10 silicone. Le composant antérieur en élastomère de silicone avait un diamètre annulaire de 14,2 mm ; et le composant postérieur en hydrogel de silicone avait un diamètre annulaire de 14,2 mm. L'épaisseur moyenne de la lentille de contact était d'environ 470 micromètres. Le coefficient de diffusion de l'ionoflux était de 0 pour le composant antérieur en élastomère de silicone et de 5034x10-6 mm2/min pour le composant postérieur 15 en hydrogel de silicone. La transmittance moyenne de l'ionoflux a été déterminée comme étant de 0 mm/min. La superficie relative de la lentille de contact avec un ionoflux de 0 était de 100% (la superficie du composant antérieur imperméable aux ions était égale à la superficie du composant postérieur perméable aux ions, lorsqu'ils sont vus en plan). Cette lentille de contact se liait à l'oeil, et ne manifestait aucun mouvement sur l'oeil après avoir 20 été portée pendant 6 heures. [0077] Exemple 2: [0078] Une lentille de contact a été formée, consistant en un composant postérieur perméable aux ions, un composant antérieur perméable aux ions et un composant imperméable aux ions situé entre le composant antérieur et le composant postérieur (à 25 savoir, le composant imperméable aux ions était piégé entre le composant antérieur perméable aux ions et le composant postérieur perméable aux ions, voir la FIG. 8 pour un exemple). Le composant postérieur était un hydrogel, le composant antérieur était un hydrogel de silicone, et le composant imperméable aux ions était un élastomère de silicone. Le composant en élastomère de silicone avait un diamètre annulaire de 7,8 mm ; le 30 composant postérieur en hydrogel avait un diamètre annulaire de 14,2 mm ; et le composant antérieur en hydrogel de silicone avait un diamètre annulaire de 14,2 mm. L'épaisseur moyenne de la lentille de contact dans la région externe (identifiée par le numéro de référence 40) était de 635 micromètres et l'épaisseur moyenne de la région 25 centrale (identifiée par le numéro de référence 42) était de 988 micromètres. Le coefficient de diffusion de l'ionoflux était de 0 pour le composant en élastomère de silicone, de 7500x10-6 mm2/min pour le composant postérieur en hydrogel, et de 47x10-6 mm2/min pour le composant antérieur en hydrogel de silicone. La transmittance moyenne de 5 l'ionoflux a été déterminée comme étant de 1,81x104 mm/min. La superficie relative de la lentille de contact avec un ionoflux de 0 était de 30,2% (la superficie du composant imperméable aux ions était inférieure à la superficie du composant perméable aux ions (c'est à dire la combinaison du composant antérieur et postérieur), lorsqu'ils sont vus en plan). Cette lentille de contact ne se liait pas à l'oeil, et manifestait un mouvement sur l'oeil 10 cliniquement acceptable après avoir été portée pendant 6 heures. [0079] Exemple 3 : [0080] Une lentille de contact a été formée, consistant en un composant postérieur perméable aux ions, un composant antérieur perméable aux ions et un composant imperméable aux ions situé entre le composant antérieur et le composant postérieur (à 15 savoir, le composant imperméable aux ions était piégé entre le composant antérieur perméable aux ions et le composant postérieur perméable aux ions). Le composant postérieur était un hydrogel, le composant antérieur était un hydrogel de silicone, et le composant imperméable aux ions était un élastomère de silicone. Le composant en élastomère de silicone avait un diamètre annulaire de 10 mm ; le composant postérieur en 20 hydrogel avait un diamètre annulaire de 14,2 mm ; et le composant antérieur en hydrogel de silicone avait un diamètre annulaire de 14,2 mm. L'épaisseur moyenne de la lentille de contact dans la région externe (identifiée par le numéro de référence 40 de la FIG. 8 par exemple) était de 635 micromètres et dans la région centrale de 988 micromètres (numéro de référence 42 de la FIG. 8 par exemple). Le coefficient de diffusion de l'ionoflux était de 25 0 pour le composant en élastomère de silicone, de 7500x10-6 mm2/min pour le composant postérieur en hydrogel, et de 47x10-6 mm2/min pour le composant antérieur en hydrogel de silicone. La transmittance moyenne de l'ionoflux a été déterminée comme étant de 1,34x10-4 mm/min. La superficie relative de la lentille de contact avec un ionoflux de 0 était de 49,6% (la superficie du composant imperméable aux ions était inférieure à la 30 superficie du composant perméable aux ions (c'est à dire la combinaison du composant antérieur et postérieur), lorsqu'ils sont vus en plan). Cette lentille de contact ne se liait pas à l'oeil, et manifestait un mouvement sur l'oeil cliniquement acceptable après avoir été portée pendant 6 heures. 26 [0081] Exemple 4: [0082] Une lentille de contact a été formée, consistant en un composant postérieur perméable aux ions, un composant antérieur perméable aux ions et un composant imperméable aux ions situé entre le composant antérieur et le composant postérieur (à 5 savoir, le composant imperméable aux ions était piégé entre le composant antérieur perméable aux ions et le composant postérieur perméable aux ions). Le composant postérieur était un hydrogel, le composant antérieur était un hydrogel, et le composant imperméable aux ions était un élastomère de silicone. Le composant en élastomère de silicone avait un diamètre annulaire de 12,0 mm ; le composant postérieur en hydrogel 10 avait un diamètre annulaire de 14,2 mm ; et le composant antérieur en hydrogel avait un diamètre annulaire de 14,2 mm. L'épaisseur moyenne de la lentille de contact dans la région externe (identifiée par le numéro de référence 40 de la FIG. 8 par exemple) était de 646 micromètres et dans la région centrale de 988 micromètres (numéro de référence 42 de la FIG. 8 par exemple). Le coefficient de diffusion de l'ionoflux était de 0 pour le 15 composant en élastomère de silicone, de 7500x10-6 mm2/min pour le composant postérieur en hydrogel, et de 15370x10-6 mm2/min pour le composant antérieur en hydrogel. La transmittance moyenne de l'ionoflux a été déterminée comme étant de 3,92x10-3 mm/min. La superficie relative de la lentille de contact avec un ionoflux de 0 était de 71,4% (la superficie du composant imperméable aux ions était inférieure à la superficie du 20 composant perméable aux ions (c'est à dire la combinaison du composant antérieur et postérieur), lorsqu'ils sont vus en plan). Cette lentille de contact ne se liait pas à l'oeil, et manifestait un mouvement sur l'oeil cliniquement acceptable après avoir été portée pendant 6 heures. [0083] Des aspects supplémentaires de la présente invention sont présentés ci-après. 25 [0084] La lentille de contact selon l'invention comprend un corps de lentille qui comprend une partie imperméable aux ions et une partie perméable aux ions, le corps de lentille ayant une transmittance moyenne de l'ionoflux d'au moins 1,34x10-4 mm/min. [0085] Le corps de lentille de la lentille de contact précédente comprend en outre une surface antérieure, une surface postérieure formée pour être placée sur une cornée d'un 30 oeil, un bord de lentille qui circonscrit le corps de lentille, et la partir perméable aux ions est présente dans une région du corps de lentille s'étendant sur au moins 1,1 mm depuis le bord de la lentille vers le centre géométrique du corps de lentille. 27 [0086] Le corps de lentille de l'une des lentilles de contact précédentes a une épaisseur moyenne et un coefficient de diffusion de l'ionoflux, l'épaisseur moyenne étant d'au moins 50 micromètres et le coefficient de diffusion de l'ionoflux d'au moins 6,7x10-6 mm2/min. 5 [0087] La lentille de contact selon l'invention comprend un corps de lentille qui comprend une partie imperméable aux ions et une partie perméable aux ions, et le corps de la lentille a une épaisseur moyenne d'au moins 50 micromètres, et un coefficient de diffusion de l'ionoflux d'au moins 6,7x10-6 mm2/min, et la partie perméable aux ions s'étend radialement vers l'intérieur depuis un bord de la lentille délimitant le corps de 10 lentille à une distance d'au moins 7% d'un diamètre du corps de lentille, dans laquelle le corps de lentille peut être portée pendant au moins six heures sans se lier à l'oeil.. [0088] Dans la lentille de contact précédente, la partie perméable aux ions s'étend sur au moins 1,1 mm depuis le bord de la lentille vers le centre géométrique. [0089] Dans l'une des lentilles de contact précédentes, la partie perméable aux ions 15 définit un anneau ayant un bord externe radialement défini par le bord de la lentille du corps de la lentille. [0090] Dans l'une des lentilles de contact précédentes, la partie imperméable aux ions constitue moins de 75% de la superficie du corps de la lentille lorsqu'elle est vue en plan. 20 [0091] Dans la lentille de contact précédente, la partie imperméable aux ions ne constitue pas plus de 70% de la superficie du corps de la lentille. [0092] Dans l'une des lentilles de contact précédentes, la partie imperméable aux ions comprend au moins un composant électronique. [0093] Dans la lentille de contact précédente, le au moins un composant électronique 25 comprend au moins une électrode, au moins une alimentation électrique, au moins un capteur ou au moins un transmetteur, ou des combinaisons de ceux-ci. [0094] Dans l'une des lentilles de contact précédentes, le corps de lentille comprend une zone optique qui comprend une optique électroniquement ajustable. [0095] Dans la lentille de contact précédente, l'optique électroniquement ajustable 30 comprend un composant à cristaux liquides ou un composant à membrane remplie de fluide. 28 [0096] Dans l'une des lentilles de contact précédentes, le corps de la lentille peut comprendre un composant en hydrogel, un composant en hydrogel de silicone, ou un composant en élastomère de silicone, ou leurs combinaisons. [0097] Dans l'une des lentilles de contact précédentes, la partie imperméable aux 5 ions a une forme sensiblement circulaire lorsqu'elle est vue en plan, et la partie imperméable aux ions a un diamètre qui n'est pas supérieur à 12 mm. [0098] La lentille de contact selon l'invention comprend un corps de lentille qui comprend une partie imperméable aux ions et une partie perméable aux ions, dans lequel la partie imperméable aux ions comprend une optique électroniquement ajustable qui fournit 10 un premier pouvoir de réfraction sans énergie, et s'ajuste à un second pouvoir de réfraction différent en recevant de l'énergie, et au moins un composant électronique supplémentaire pour fournir l'énergie à l'optique électroniquement ajustable, et dans lequel la partie perméable aux ions comprend un matériau polymère en hydrogel ou un matériau polymère en hydrogel de silicone, et la partie perméable aux ions est présente sous forme d'un 15 anneau qui s'étend radialement vers l'intérieur depuis un bord de lentille délimitant le corps de lentille à une distance d'au moins 7% d'un diamètre annulaire du corps de lentille. [0099] Dans la lentille de contact précédente, l'optique électroniquement ajustable comprend un composant à cristaux liquides ou un composant à membrane remplie de fluide. 20 [00100] Dans l'une des lentilles de contact précédentes, la partie perméable aux ions a une largeur radiale d'au moins 1,1 mm depuis le bord de la lentille. [00101] Dans l'une des lentilles de contact précédentes, le corps de lentille a une transmittance moyenne de l'ionoflux d'au moins 1,34x10-4 mm/min. [00102] Dans l'une des lentilles de contact précédentes, la partie imperméable aux 25 ions comprend en outre un matériau en élastomère de silicone. [00103] La lentille de contact selon l'invention comprend un corps de lentille qui comprend une partie imperméable aux ions, et une partie perméable aux ions, le corps de lentille ayant une épaisseur d'au moins 200 micromètres, et un coefficient de diffusion de l'ionoflux d'au moins 2,68x10-5 mm2/min. 30 [00104] Dans la lentille de contact précédente, le corps de lentille manifeste une vitesse de mouvement sur l'oeil de 0,1 mm/seconde à 4,0 mm/seconde. [00105] Dans l'une des lentilles de contact précédentes, le corps de lentille a une transmittance moyenne de l'ionoflux d'au moins 1,34x10-4 mm/min. 29 [00106] Dans l'une des lentilles de contact précédentes, le corps de lentille comprend en outre une surface antérieure, une surface postérieure formée pour être placée sur une cornée d'un oeil, un bord de lentille qui circonscrit le corps de lentille, et la partir perméable aux ions est présente dans une région du corps de lentille s'étendant sur au 5 moins 1,1 mm depuis le bord de la lentille vers le centre géométrique du corps de lentille. [00107] Dans l'une des lentilles de contact précédentes, la partie imperméable aux ions ne constitue pas plus de 70% de la superficie du corps de la lentille lorsqu'elle est vue en plan. [00108] Dans l'une des lentilles de contact précédentes, la partie imperméable aux 10 ions comprend au moins un composant électronique. [00109] Dans la lentille de contact précédente, le au moins un composant électronique comprend au moins une électrode, au moins une alimentation électrique, au moins un capteur ou au moins un transmetteur, ou des combinaisons de ceux-ci. [00110] Dans l'une des lentilles de contact précédentes, le corps de lentille comprend 15 une zone optique qui comprend une optique électroniquement ajustable. [00111] Dans la lentille de contact précédente, l'optique électroniquement ajustable comprend un composant à cristaux liquides ou un composant à membrane remplie de fluide. [00112] Dans l'une des lentilles de contact précédentes, le corps de la lentille peut 20 comprendre un composant en hydrogel, un composant en hydrogel de silicone, ou un composant en élastomère de silicone, ou leurs combinaisons. [00113] La méthode de fabrication d'une lentille de contact selon l'invention comporte la formation d'un corps de lentille à partir d'un matériau formant lentille, le corps de lentille comprenant une partie imperméable aux ions et une partie perméable aux 25 ions, le corps de lentille ayant une transmittance moyenne de l'ionoflux d'au moins 1,34x10-4 mm/min. [00114] La méthode de fabrication d'une lentille de contact selon l'invention comporte la formation d'un corps de lentille à partir d'un matériau formant lentille, le corps de lentille comprenant une partie imperméable aux ions et une partie perméable aux 30 ions, et le corps de la lentille a une épaisseur moyenne d'au moins 50 micromètres, et un coefficient de diffusion de l'ionoflux calculé d'au moins 6,7x10-6 mm2/min, et la partie perméable aux ions s'étend radialement vers l'intérieur depuis un bord de lentille 30 délimitant le corps de lentille à une distance d'au moins 7% d'un diamètre annulaire du corps de lentille. [00115] La méthode de fabrication d'une lentille de contact selon l'invention comporte la formation d'un corps de lentille à partir d'au moins un matériau formant 5 lentille, le corps de lentille comprenant une partie imperméable aux ions et une partie perméable aux ions, dans lequel la partie imperméable aux ions comprend une optique électroniquement ajustable qui fournit un premier pouvoir de réfraction sans énergie, et s'ajuste à un second pouvoir de réfraction différent en recevant de l'énergie, et un moins un composant électronique supplémentaire pour fournir l'énergie à l'optique 10 électroniquement ajustable, et dans lequel la partie perméable aux ions comprend un matériau polymère en hydrogel ou un matériau polymère en hydrogel de silicone, et la partie perméable aux ions est présente sous forme d'un anneau qui s'étend radialement vers l'intérieur depuis un bord de lentille délimitant le corps de lentille à une distance d'au moins 7% d'un diamètre annulaire du corps de lentille. 15 [00116] La méthode de fabrication d'une lentille de contact selon l'invention comporte la formation d'un corps de lentille à partir d'un matériau formant lentille, le corps de lentille comprend une partie imperméable aux ions, et une partie perméable aux ions, le corps de lentille ayant une épaisseur d'au moins 200 micromètres, et un coefficient de diffusion de l'ionoflux d'au moins 2,68x10-5 mm2/min. 20 [00117] Dans l'une des lentilles de contact précédentes, le corps de lentille a une épaisseur moyenne d'au moins 200 micromètres, et une transmittance moyenne de l'ionoflux d'au moins 2,68x10-5 mm2/min. [00118] La lentille de contact de la clause 34, dans laquelle le corps de lentille manifeste une vitesse de mouvement sur l'oeil de 0,1 mm/seconde à 4,0 mm/seconde. 25 [00119] Bien que la présente description fasse référence à certains modes de réalisation exemplifiés, il faut comprendre que ces modes de réalisation sont présentés à titre d'exemple et non pour limiter la présente invention. L'intention de la description détaillée qui précède, bien que discutant des modes de réalisation exemplaires, doit être interprétée comme couvrant toutes les modifications, alternatives et équivalents des modes 30 de réalisation qui peuvent tomber dans l'esprit et l'étendue de l'invention telle qu'elle REVENDICATIONS1 Une lentille de contact (10), comprenant : un corps de lentille (12) qui comprend une partie imperméable aux ions (42) et une partie perméable aux ions (40), le corps de lentille ayant une transmittance moyenne de l'ionoflux d'au moins 1,34x10-4 mm/min. 2. La lentille de contact de la revendication 1, dans laquelle le corps de lentille a une transmittance de l'ionoflux d'environ 1,34x10-4 mm/min à environ 1,50x10-1 mm/min. 3. La lentille de contact selon l'une des revendications précédentes, dans laquelle le corps de lentille a une épaisseur moyenne et un coefficient de diffusion de l'ionoflux, l'épaisseur moyenne étant d'au moins 50 micromètres et le coefficient de diffusion de l'ionoflux d'au moins 6,7x10-6 mm2/min. 4. La lentille de contact selon l'une des revendications précédentes, dans laquelle le corps de lentille comprend en outre une surface antérieure (22), une surface postérieure (24) formée pour être placée sur une cornée d'un oeil, un bord de lentille (20) qui circonscrit le corps de lentille, et la partir perméable aux ions est présente dans une région du corps de lentille s'étendant d'au moins 1,1 mm depuis le bord de la lentille vers le centre géométrique du corps de lentille. 5. La lentille de contact selon l'une quelconque des revendications précédentes, dans laquelle la partie imperméable aux ions constitue moins de 75% de la superficie du corps de la lentille lorsqu'elle est vue en plan. 6. La lentille de contact selon l'une quelconque des revendications précédentes, dans laquelle la partie imperméable aux ions comprend au moins un composant électronique (50,52,54,56,58,60). 7. La lentille de contact selon l'une quelconque des revendications précédentes, dans laquelle le corps de lentille comprend une zone optique qui comprend une optique électroniquement ajustable (52). 8. La lentille de contact de la revendication 7, dans laquelle l'optique électroniquement ajustable comprend un composant à cristaux liquides ou un composant à membrane remplie de fluide. 9. La lentille de contact de l'une des revendications précédentes, dans laquelle le corps de lentille a une épaisseur moyenne d'au moins 200 micromètres, et une transmittance moyenne de l'ionoflux d'au moins 2,68x10-5 mm2/min. 32 10. La lentille de contact de la revendication 6, dans laquelle le au moins un composant électronique comprend au moins une électrode (54), au moins une alimentation électrique (56), au moins un capteur (58) ou au moins un transmetteur (60), ou des combinaisons de ceux-ci. 5 11. La lentille de contact selon l'une quelconques des revendications précédentes, dans laquelle le corps de la lentille peut comprendre un composant en hydrogel, un composant en hydrogel de silicone, ou un composant en élastomère de silicone, ou leurs combinaisons. 12. La lentille de contact selon l'une quelconque des revendications précédentes, dans 10 laquelle la partie imperméable aux ions a une forme sensiblement circulaire lorsqu'elle est vue en plan, et la partie imperméable aux ions a un diamètre qui n'est pas supérieur à 12 mm. 13. Une lentille de contact (10), comprenant : un corps de lentille (12) qui comprend une partie imperméable aux ions (42) et une 15 partie perméable aux ions (40), dans lequel la partie imperméable aux ions comprend une optique électroniquement ajustable (52) qui fournit un premier pouvoir de réfraction sans énergie, et s'ajuste à un second pouvoir de réfraction différent en recevant de l'énergie, et un moins un composant électronique supplémentaire pour fournir l'énergie à l'optique électroniquement ajustable, 20 et dans lequel la partie perméable aux ions comprend un matériau polymère en hydrogel ou un matériau polymère en hydrogel de silicone, et la partie perméable aux ions est présente sous forme d'un anneau qui s'étend radialement vers l'intérieur depuis un bord de lentille délimitant le corps de lentille à une distance d'au moins 7% d'un diamètre 25 annulaire du corps de lentille. 14. La lentille de contact de la revendication 13, dans laquelle l'optique électroniquement ajustable comprend un composant à cristaux liquides ou un composant à membrane remplie de fluide. 15. La lentille de contact de l'une des revendications 13 ou 14, dans laquelle l'anneau 30 de la partie perméable aux ions a une largeur radiale d'au moins 1,1 mm depuis le bord de la lentille. 16. La lentille de contact de l'une des revendications 13 à 15, dans laquelle le corps de lentille a une transmittance moyenne de l'ionoflux d'au moins 1,34x10-4 mm/min. 33 17. La lentille de contact de l'une des revendications 13 à 16, dans laquelle la partie imperméable aux ions comprend en outre un matériau en élastomère de silicone. 18. Une lentille de contact (10), comprenant : un corps de lentille (12) qui comprend une partie imperméable aux ions (42), et une 5 partie perméable aux ions (40), le corps de lentille ayant une épaisseur d'au moins 200 micromètres, et un coefficient de diffusion de l'ionoflux d'au moins 2,68x10-5 mm2/min. 19. La lentille de contact de la revendication 18, dans laquelle le corps de lentille manifeste une vitesse de mouvement sur l'oeil de 0,1 mm/seconde à 4,0 mm/seconde. 20. La lentille de contact de l'une des revendications 18 ou 19, dans laquelle le corps 10 de lentille a une transmittance moyenne de l'ionoflux d'au moins 1,34x10-4 mm/min. 21. La lentille de contact de l'une des revendications 18 à 20, dans lequel le corps de lentille comprend en outre une surface antérieure (22), une surface postérieure (24) formée pour être placée sur une cornée d'un oeil, un bord de lentille qui circonscrit le corps de lentille, et la partir perméable aux ions est présente dans une région du corps de lentille 15 s'étendant sur au moins 1,1 mm depuis le bord de la lentille vers le centre géométrique du corps de lentille. 22. La lentille de contact selon l'une quelconque des revendications 18 à 21, dans laquelle la partie imperméable aux ions ne constitue pas plus de 70% de la superficie du corps de la lentille lorsqu'elle est vue en plan. 20 23. La lentille de contact selon l'une quelconque des revendications 18 à 22, dans laquelle la partie imperméable aux ions comprend au moins un composant électronique (50,52,54,56,58,60). 24. La lentille de contact de la revendication 23, dans laquelle le au moins un composant électronique comprend au moins une électrode (54), au moins une alimentation 25 électrique (56), au moins un capteur (58) ou au moins un transmetteur (60), ou des combinaisons de ceux-ci. 25. La lentille de contact selon l'une quelconque des revendications 18 à 24, dans laquelle le corps de lentille comprend une zone optique qui comprend une optique électroniquement ajustable (52). 30 26. La lentille de contact de la revendication 25, dans laquelle l'optique électroniquement ajustable comprend un composant à cristaux liquides ou un composant à membrane remplie de fluide. 34 27. La lentille de contact selon l'une quelconques des revendications 18 à 26, dans laquelle le corps de la lentille peut comprendre un composant en hydrogel, un composant en hydrogel de silicone, ou un composant en élastomère de silicone, ou leurs combinaisons. 5 28. Une méthode de fabrication d'une lentille de contact, comprenant : la formation d'un corps de lentille à partir d'un matériau formant lentille, le corps de lentille comprenant une partie imperméable aux ions et une partie perméable aux ions, le corps de lentille ayant une transmittance moyenne de l'ionoflux d'au moins 1,34x10-4 mm/min. 10 29. Une méthode de fabrication d'une lentille de contact, comprenant : la formation d'un corps de lentille à partir d'un matériau formant lentille, le corps de lentille comprenant une partie imperméable aux ions et une partie perméable aux ions, et le corps de la lentille a une épaisseur moyenne d'au moins 50 micromètres, et un coefficient de diffusion de l'ionoflux calculé d'au moins 6,7x10-6 mm2/min, et la partie 15 perméable aux ions s'étend radialement vers l'intérieur depuis un bord de lentille délimitant le corps de lentille à une distance d'au moins 7% d'un diamètre annulaire du corps de lentille. 30. Une méthode de fabrication d'une lentille de contact, comprenant : la formation d'un corps de lentille à partir d'au moins un matériau formant lentille, 20 le corps de lentille comprenant une partie imperméable aux ions et une partie perméable aux ions, dans lequel la partie imperméable aux ions comprend une optique électroniquement ajustable qui fournit un premier pouvoir de réfraction sans énergie, et s'ajuste à un second pouvoir de réfraction différent en recevant de l'énergie, et un moins un composant 25 électronique supplémentaire pour fournir l'énergie à l'optique électroniquement ajustable, et dans lequel la partie perméable aux ions comprend un matériau polymère en hydrogel ou un matériau polymère en hydrogel de silicone, et la partie perméable aux ions est présente sous forme d'un anneau qui s'étend radialement vers l'intérieur depuis un bord 30 de lentille délimitant le corps de lentille à une distance d'au moins 7% d'un diamètre annulaire du corps de lentille. 31. Une méthode de fabrication d'une lentille de contact, comprenant : la formation d'un corps de lentille à partir d'un matériau formant lentille, le corps de lentille comprend une partie imperméable aux ions, et une partie perméable aux ions, le corps de lentille ayant une épaisseur d'au moins 200 micromètres, et un coefficient de diffusion de l'ionoflux d'au moins 2,68x10-5 mm2/min. 5